(57)【特許請求の範囲】
【請求項１】
乳酸単位を主成分とするプレポリマーであって、Ｌ−乳酸単位およびＤ−乳酸単位を含有する共重合体であり、光学純度（Ｅａ）が８４〜９２％、重量平均分子量が５，０００〜１００，０００、結晶融解エンタルピー（ΔＨｍａ）が４〜５０Ｊ／ｇである結晶化プレポリマーを固相重合する工程を含み、かつ、得られたポリ乳酸樹脂を示差走査型熱量計を用い、昇温速度２０℃／分で３０℃から２００℃まで昇温したときの１ｓｔＲｕｎで観測される融点（Ｔｍ）が１５０〜１９０℃であるポリ乳酸樹脂の製造方法。
【請求項２】
結晶化プレポリマーの光学純度（Ｅａ）と結晶融解エンタルピー（ΔＨｍａ）が下記式（１）を満たす請求項１に記載のポリ乳酸樹脂の製造方法。
２４≦ΔＨｍａ（Ｊ／ｇ）＋（１００−Ｅａ（％））／２≦５３（１）
【請求項３】
乳酸単位を主成分とするプレポリマーであって、光学純度（Ｅａ）が８４〜９２％、重量平均分子量が５，０００〜１００，０００のプレポリマーを溶融機内でせん断付与下、７０〜１４０℃の範囲の温度で滞留させて結晶化させることによって、結晶化プレポリマーを得る工程を含む請求項１または２に記載のポリ乳酸樹脂の製造方法。
【請求項４】
溶融機内でのせん断速度が１０〜４００／秒である請求項３に記載のポリ乳酸樹脂の製造方法。
【請求項５】
溶融機内に滞留させる時間が０．５〜１０分である請求項３または４に記載のポリ乳酸樹脂の製造方法。
【請求項６】
固相重合工程の温度条件が７０〜１５５℃の範囲である請求項１〜５のいずれかに記載のポリ乳酸樹脂の製造方法。
【発明の詳細な説明】
【技術分野】
【０００１】
本発明は、フィルムやシートに加工することに適したポリ乳酸樹脂およびそれを効率的に製造する方法に関するものである。
【背景技術】
【０００２】
近年、環境保全の観点から、植物を原料とするポリ乳酸樹脂が注目されている。ポリ乳酸樹脂の主な製造方法としては、乳酸の２量体であるラクチドを開環して重合する開環重合法と、乳酸を用い脱水重縮合する直接重縮合法がある。直接重縮合法は、開環重合法に比べ、ラクチドを合成する工程を経ることなく、乳酸を直接重合原料として用いることができることから、安価にポリ乳酸を製造できる一方、得られるポリ乳酸樹脂の分子量が低いという課題がある。そのため、直接重縮合と固相重合を組み合わせた製造方法が開示されている（特許文献１、２）。【０００３】
しかしながら、ポリ乳酸樹脂の固相重合処理を行う場合には、事前に結晶化を行う工程が必要である。ポリ乳酸樹脂の結晶化度が低いと、固相重合処理において、ポリ乳酸樹脂のペレット間で融着を起こしてしまう。しかし、ポリ乳酸樹脂は結晶化速度が遅く、充分な結晶化度を得るためには長時間の処理を必要とする問題がある。そのためその結晶性を向上する方法がいろいろと検討されている（特許文献３〜６など）。
【先行技術文献】
【特許文献】
【０００４】
【特許文献１】国際公開第２０１０／１４７１７６号
【特許文献２】特開２０１０−２０９３２１号公報
【特許文献３】特開２００９−１３３５２号公報
【特許文献４】特開２００９−２４０５８号公報
【特許文献５】特開２００９−２４０８１号公報
【特許文献６】特開２００９−６７８５６号公報
【発明の概要】
【発明が解決しようとする課題】
【０００５】
ポリ乳酸樹脂は、フィルム、シート、繊維および射出成形品などに成形加工し利用することができる。しかし、結晶性の高いポリ乳酸樹脂は、溶融加工性が不十分で、フィルムやシートに成形することが難しかった。一方、結晶性の低いポリ乳酸樹脂、すなわち、光学純度の低いポリ乳酸樹脂を用いると、溶融加工時の成形性を改善できる。しかし、フィルムやシートに用いられる樹脂は、溶融加工時の耐ドローダウン性および耐加水分解性に優れることが求められている。従来の製造方法では、光学純度が低く、かつ、耐ドローダウン性および耐加水分解性に優れるポリ乳酸樹脂を得ることはできなかった。開環重合法を用いた場合は、光学純度が低く、溶融加工時の成形性に優れたポリ乳酸樹脂を得ることができるものの、耐ドローダウン性および耐加水分解性に優れるポリ乳酸樹脂を得ることができなかった。一方、直接重縮合法と固相重合を組み合わせた製造方法を用いた場合は、耐ドローダウン性および耐加水分解性に優れるポリ乳酸樹脂を得ることができるものの、光学純度が低く、溶融加工時の成形性に優れたポリ乳酸樹脂を得ることはできなかった。
【課題を解決するための手段】
【０００６】
本発明は、かかる課題を解決するために鋭意検討した結果、次のような手段を採用するものである。【０００７】
本発明は、乳酸単位を主成分とするプレポリマーであって、Ｌ−乳酸単位およびＤ−乳酸単位を含有する共重合体であり、光学純度（Ｅａ）が８４〜９２％、重量平均分子量が５，０００〜１００，０００、結晶融解エンタルピー（ΔＨｍａ）が４〜５０Ｊ／ｇである結晶化プレポリマーを固相重合する工程を含み、かつ、得られたポリ乳酸樹脂を示差走査型熱量計を用い、昇温速度２０℃／分で３０℃から２００℃まで昇温したときの１ｓｔＲｕｎで観測される融点（Ｔｍ）が１５０〜１９０℃であるポリ乳酸樹脂の製造方法である。
【発明の効果】
【０００９】
本発明によれば、溶融加工時の成形性に優れ、溶融加工時の耐ドローダウン性に優れ、さらに耐加水分解性に優れるポリ乳酸樹脂を得ることができる。
【発明を実施するための形態】
【００１０】
本発明において、プレポリマーおよびポリ乳酸樹脂とは、Ｌ−乳酸および／またはＤ−乳酸を主成分とする重合体であり、Ｌ−乳酸が主成分である場合はポリ−Ｌ−乳酸と呼び、Ｄ−乳酸が主成分である場合はポリ−Ｄ−乳酸と呼ぶ。なお、Ｌ−乳酸が主成分とは、重合体中にＬ−乳酸単位を５０モル％よりも多く含有することであり、Ｄ−乳酸が主成分とは、重合体中にＤ−乳酸単位を５０モル％よりも多く含有することである。
【００１１】
プレポリマーおよびポリ乳酸樹脂は、Ｌ−乳酸単位およびＤ−乳酸単位を含有する共重合体であることが好ましい。プレポリマーおよびポリ乳酸樹脂がポリ−Ｌ−乳酸である場合、Ｄ−乳酸単位を３モル％以上２０モル％以下含有することが好ましく、４モル％以上１５モル％以下含有することがより好ましく、４モル％以上１０モル％以下含有することがさらに好ましく、４モル％以上８モル％以下含有することが特に好ましい。プレポリマーおよびポリ乳酸樹脂が、ポリ−Ｄ−乳酸である場合、Ｌ−乳酸単位を３モル％以上２０モル％以下含有することが好ましく、４モル％以上１５モル％以下含有することがより好ましく、４モル％以上１０モル％以下含有することがさらに好ましく、４モル％以上８モル％以下含有することが特に好ましい。
【００１２】
本発明で用いる結晶化プレポリマーは、プレポリマーを後述の結晶化工程によって結晶化させたものである。結晶化プレポリマーは、光学純度（Ｅａ）が６０〜９４％の範囲であることが必要である。固相重合時に融着を生じにくく、収率に優れるという点で、光学純度（Ｅａ）は、７０〜９２％の範囲であることがより好ましく、結晶化しやすいという点で８０〜９２％の範囲であることがさらに好ましく、高分子量体が得られるという点で８４〜９２％の範囲であることが特に好ましく、８８〜９２％の範囲であることが最も好ましい。結晶化プレポリマーの光学純度が６０％より低い場合、結晶化に要する熱処理時間が長くなることによる着色が生じたり、固相重合に要する時間が長くなることで生産性が低下したりするため好ましくない。結晶化プレポリマーの光学純度が９４％より高い場合、ガラス転移温度が高くなることで、固相重合温度領域でのポリマーの分子運動性が低下し、固相重合による高分子量化が進みにくくなるため好ましくない。なお、結晶化プレポリマーの光学純度（Ｅａ）とは、結晶化プレポリマーをモノマー単位まで加水分解した後、高速液体クロマトグラフィーを用いて測定されるＬ−乳酸含有量ｌとＤ−乳酸含有量ｄから下記式（Ａ）で求められる値である。  
【００１３】
Ｅａ＝|ｌ−ｄ|／（ｌ＋ｄ）×１００（％）  （Ａ）。
【００１４】
結晶化プレポリマーは、重量平均分子量が５，０００〜１００，０００の範囲であることが必要である。固相重合時に融着を生じにくく、収率に優れるという点で、結晶化プレポリマーの重量平均分子量は、７，０００〜８０，０００の範囲が好ましく、高分子量体が得られるという点で１０，０００〜５０，０００の範囲がより好ましい。本発明においては、上記分子量範囲の結晶化プレポリマーを用いて固相重合を行うことで、高い生産性を得ることができる。本発明において、プレポリマーおよびポリ乳酸樹脂の重量平均分子量は、ゲルパーミエーションクロマトグラフィー（ＧＰＣ）により、溶媒としてヘキサフルオロイソプロパノールを用いて測定した標準ポリメチルメタクリレート換算の重量平均分子量である。
【００１５】
結晶化プレポリマーは、ｏ−クロロフェノール溶液を２５℃で測定したときの固有粘度が０．３６〜１．６０ｄｌ／ｇの範囲であることが好ましく、０．５０〜１．２５ｄｌ／ｇの範囲であることがより好ましい。
【００１６】
なお、結晶化工程の前後でプレポリマーの光学純度および重量平均分子量は、ほぼ維持される。
【００１７】
結晶化プレポリマーは、結晶融解エンタルピー（ΔＨｍａ）が４〜５０Ｊ／ｇの範囲であることが必要である。固相重合時に融着を生じにくいという点で、結晶化プレポリマーの結晶融解エンタルピー（ΔＨｍａ）が９Ｊ／ｇ以上が好ましく、１４Ｊ／ｇ以上がより好ましく、２０Ｊ／ｇ以上が特に好ましい。固相重合が効率的に進行するという点で、結晶融解エンタルピー（ΔＨｍａ）が、４５Ｊ／ｇ以下が好ましく、４０Ｊ／ｇ以下がより好ましい。結晶融解エンタルピー（ΔＨｍａ）が４Ｊ／ｇ未満である場合、結晶化プレポリマー中の非晶領域が多すぎるため、プレポリマーの末端基濃度が低く、固相重合が十分に進行しないため好ましくない。結晶融解エンタルピー（ΔＨｍａ）が５０Ｊ／ｇより大きい場合、固相重合工程での結晶化度の増加が顕著となり、分子鎖が過度に拘束されることで、末端接触頻度が低下し、固相重合反応での分子量頭打ちが起きるため好ましくない。本発明においては、上記結晶融解エンタルピー（ΔＨｍａ）の範囲の結晶化プレポリマーを用いることで高い固相重合性を発現し、特に成形性および機械物性に優れる高分子量のポリ乳酸樹脂を得ることができる。なお、結晶融解エンタルピー（ΔＨｍａ）は示差走査型熱量計（ＤＳＣ）により測定される昇温融解ピークのエンタルピーである。
【００１８】
また、発明者らは、結晶化プレポリマーの結晶融解エンタルピー（ΔＨｍａ）の好ましい範囲が、結晶化プレポリマーの光学純度（Ｅａ（％））によって影響を受けることを見出した。すなわち、高分子量のポリ乳酸樹脂を得るために、結晶融解エンタルピー（ΔＨｍａ）と光学純度（Ｅａ（％））の関係が、式（１）を満たすことが好ましく、式（４）を満たすことがより好ましく、式（５）を満たすことがさらに好ましいことを実験的に見出した。
２４≦ΔＨｍａ（Ｊ／ｇ）＋（１００−Ｅａ（％））／２≦５３（１）
２９≦ΔＨｍａ（Ｊ／ｇ）＋（１００−Ｅａ（％））／２≦４９（４）
３４≦ΔＨｍａ（Ｊ／ｇ）＋（１００−Ｅａ（％））／２≦４４（５）。
【００１９】
次に、結晶化プレポリマーおよびポリ乳酸樹脂の製造方法について説明する。本発明では、乳酸を原料とし、直接重縮合でポリ乳酸プレポリマーを製造する。乳酸中の不純物として、アルコール類の合計が７０ｐｐｍ以下、かつ、有機酸類の合計が８００ｐｐｍ以下、かつ、アルデヒド類の合計が５０ｐｐｍ以下、かつ、エステル類の合計が４００ｐｐｍ以下である乳酸を原料として用いることが好ましい。
【００２０】
用いる乳酸の光学純度は、６０％以上であることが好ましく、固相重合時に融着を生じにくく、収率に優れるという点で７０％以上であることがより好ましく、結晶化しやすいという点で８０％以上であることがさらに好ましく、高分子量体を得やすいという点で８４％以上であることが特に好ましく、８８％以上であることが最も好ましい。
【００２１】
乳酸の光学純度を上記の範囲にするために、乳酸がＬ−乳酸である場合は、Ｄ−乳酸の含有量が２０モル％以下であることが好ましく、１５モル％以下であることがより好ましく、１０モル％以下であることがさらに好ましく、８モル％以下であることが特に好ましく、６モル％以下であることが最も好ましい。乳酸がＤ−乳酸である場合は、Ｌ−乳酸の含有量が２０モル％以下であることが好ましく、１５モル％以下であることがより好ましく、１０モル％以下であることがさらに好ましく、８モル％以下であることが特に好ましく、６モル％以下であることが最も好ましい。また溶融重合時のラセミ化によって、光学純度を低下させることも可能である。
【００２２】
本発明において、ポリ乳酸樹脂は、得られるポリ乳酸樹脂の性能を損なわない範囲で、Ｌ−乳酸またはＤ−乳酸以外の他の成分が共重合されていてもよい。他の成分としては、多価カルボン酸、多価アルコール、ヒドロキシカルボン酸、ラクトンなどが挙げられる。具体的には、コハク酸、アジピン酸、セバシン酸、フマル酸、テレフタル酸、イソフタル酸、２，６−ナフタレンジカルボン酸、５−ナトリウムスルホイソフタル酸、シクロヘキサンジカルボン酸、５−テトラブチルホスホニウムスルホイソフタル酸、フランジカルボン酸などの多価カルボン酸類またはそれらの誘導体；エチレングリコール、プロピレングリコール、ブタンジオール、ペンタンジオール、ヘキサンジオール、オクタンジオール、イソソルビド、ネオペンチルグリコール、グリセリン、トリメチロールプロパン、ペンタエリスリトール、トリメチロールプロパン、ペンタエリスリトールにエチレンオキシドまたはプロピレンオキシドを付加した多価アルコール、ビスフェノールにエチレンオキシドを付加反応させた芳香族多価アルコール、ジエチレングリコール、トリエチレングリコール、ポリエチレングリコール、ポリプロピレングリコールなどの多価アルコール類またはそれらの誘導体；グリコール酸、３−ヒドロキシ酪酸、４−ヒドロキシ酪酸、４−ヒドロキシ吉草酸、６−ヒドロキシカプロン酸などのヒドロキシカルボン酸類；グリコリド、ε−カプロラクトングリコリド、ε−カプロラクトン、β−プロピオラクトン、δ−ブチロラクトン、β−またはγ−ブチロラクトン、ピバロラクトン、δ−バレロラクトンなどのラクトン類などが挙げられる。
【００２３】
プレポリマーの製造方法は、特に限定されるものではなく、乳酸を原料とし、公知の直接重縮合で製造することができる。回分重合および連続重合のいずれでもよいが、カルボキシル末端基量を少なくすることができ、かつ、流動性および耐加水分解性向上効果が大きくなるという点で、連続重合が好ましい。なお、本発明において、溶融重合により得られるものをプレポリマー、プレポリマーを結晶化して得られるものを結晶化プレポリマー、結晶化プレポリマーを固相重合して得られるものをポリ乳酸樹脂と呼ぶ。
【００２４】
まず、溶融重合工程について説明する。重合触媒としては、高分子量を有するポリ乳酸樹脂を得ることができるという点で、錫化合物、チタン化合物、鉛化合物、亜鉛化合物、コバルト化合物、鉄化合物、リチウム化合物、希土類化合物、アンチモン化合物、ビスマス化合物および酸化数が＋５以上の硫黄を有する硫黄含有化合物およびリン化合物から選ばれる化合物が好ましい。触媒としては、錫化合物、チタン化合物、希土類化合物、酸化数が＋５以上の硫黄を有する硫黄含有化合物およびリン化合物から選ばれる化合物がさらに好ましい。また、熱安定性および色相にも優れるポリ乳酸樹脂を得ることができるという点で、触媒としては、配位子が２個である錫の有機カルボン酸塩がさらに好ましく、酢酸錫（ＩＩ）またはオクチル酸錫（ＩＩ）が特に好ましい。酸化数が＋５以上の硫黄を有する硫黄含有化合物としては、スルホン酸化合物が好ましい。また、２種以上の触媒を併用することもできる。併用する場合には、錫化合物から選択される１種以上の触媒および酸化数が＋５以上の硫黄を有する硫黄含有化合物から選択される１種以上の触媒を用いることが好ましい。
【００２５】
触媒の添加量は、特に限定されないが、ポリ乳酸樹脂１００重量部に対して、０．０００１〜２重量部となるように添加することが好ましく、０．００１〜１重量部がより好ましく、０．００５〜０．５重量部がさらに好ましく、０．０１〜０．３重量部が特に好ましい。
【００２６】
触媒として酸化数が＋５以上の硫黄を有する硫黄含有化合物を用いる場合、その添加量は、高分子量を有するポリ乳酸樹脂を効率的に得ることができるという点で、使用する原料（Ｌ−乳酸および／またはＤ−乳酸など）に対して、硫黄原子換算で３０〜３，０００ｐｐｍであることが好ましく、３５〜２，７００ｐｐｍがより好ましく、４０〜２，５００ｐｐｍがさらに好ましく、４５〜２，２００ｐｐｍが特に好ましい。
【００２７】
触媒の添加時期は、高分子量のポリ乳酸樹脂を効率的に得ることができるという点で、溶融重合工程開始時または溶融重合工程中であることが好ましい。
【００２８】
溶融重合工程の反応条件は、特に制限さないが、高分子量を有するポリ乳酸樹脂を効率的に得ることができるという点で、溶融重合工程は、実質的な反応温度として、１４０〜１８０℃の温度で行うことが好ましく、色相にも優れるポリ乳酸樹脂を効率的に得ることができるという点で、１４５〜１７５℃の温度で行うことが好ましく、１４０〜１７０℃の温度で行うことがより好ましい。また、溶融重合工程の温度は、一定温度で維持する１段階の温度条件でもよく、温度を２段階以上に段階的に変化させる多段階の温度条件でもよいが、高分子量および高融点を有するポリ乳酸樹脂を効率的に得ることができるという点で、２段階以上の多段階の温度条件とすることが好ましい。例えば、１４０〜１６０℃の温度で反応を行った後、１６０〜１８０℃の温度で反応を行う方法などが挙げられる。
【００２９】
高分子量を有するポリ乳酸樹脂を効率的に得ることができるという点で、溶融重合工程は、実質的な反応圧力として、０．１３〜１３０ｋＰａの圧力で行うことが好ましく、色相にも優れるポリ乳酸樹脂を効率的に得ることができるという点で、１〜１００ｋＰａの圧力で行うことが好ましく、１０〜９０ｋＰａの圧力で行うことがより好ましく、１０〜８０ｋＰａの圧力で行うことがさらに好ましく、２０〜７０ｋＰａの圧力で行うことが特に好ましい。また、溶融重合工程の圧力は、一定圧力を維持する１段階の圧力条件でもよく、圧力を２段階以上に段階的に変化させる多段階の圧力条件でもよいが、高分子量化でき、色相に優れるという点で、２段階以上の多段階の圧力条件とすることが好ましい。例えば、１３．３〜６６．６ｋＰａの圧力で反応を行った後、１．３〜６．５ｋＰａの圧力で反応を行う方法などが挙げられる。また、窒素などの不活性ガスの流通下で反応させることも好ましい。
【００３０】
溶融重合工程を温度１４０℃〜１６０℃、圧力１３．３〜６６．６ｋＰａの条件と温度１６０℃〜１８０℃、圧力１．３〜６．５ｋＰａの条件との少なくとも２段階の条件を含む反応条件で連続的に行うことが好ましい。
【００３１】
溶融重合工程は、０．５〜５０時間の反応時間で行うことが好ましく、色相にも優れるポリ乳酸樹脂を効率的に得ることができるという点で、１〜４５時間の反応時間で行うことが好ましく、２〜４０時間の反応時間で行うことがより好ましく、３〜３５時間の反応時間で行うことがさらに好ましく、４〜３０時間の反応時間で行うことが特に好ましい。また、溶融重合工程の温度および圧力を２段階以上の多段階の条件で行う場合は、例えば、１４０〜１６０℃の温度、１３．３〜６６．６ｋＰａの圧力で、２〜１５時間の反応時間で反応を行った後、１６０〜１８０℃の温度、１．３〜６．５ｋＰａの圧力で、２〜１５時間の反応時間でさらに反応を行う方法などが挙げられる。なお、温度および圧力を２段階以上の多段階の条件で行う場合であっても、溶融重合工程の反応時間の合計は、０．５〜５０時間が好ましい。
【００３２】
溶融重合工程が、回分法の場合、室温から実質的な反応温度に達するまでの時間は、工程時間の３０％以内であることが好ましく、２０％以内であることがより好ましく、１０％以内であることがさらに好ましい。また、常圧から実質的な反応圧力に達するまでの時間は、工程時間の５０％以内であることが好ましく、４０％以内であることがより好ましく、３０％以内であることがさらに好ましい。
【００３３】
溶融重合工程に用いられる反応槽は、特に限定されるものではなく、例えば、撹拌槽型反応槽、ミキサー型反応槽、塔型反応槽および押出機型反応槽などを用いることができる。高分子量および色相にも優れるポリ乳酸樹脂を効率的に得ることができるという点で、反応槽と還流装置を接続した装置を用いることが好ましい。還流装置は、反応槽の上部に接続されていることが好ましく、還流装置に真空ポンプが接続されていることがより好ましい。なお、還流装置とは、揮発成分を分離するものであり、揮発成分の一部を反応系外に除去する働きをもつ気化部と揮発成分の一部を反応系内に戻す働きをもつ凝縮部を有するものである。具体的には、揮発成分のうち、水を除去し、乳酸およびラクチドまたはそれらの低分子量重合体を溶融重合工程の反応槽に戻すものであればいずれも用いることができる。ここで、凝縮部を構成する凝縮器の方式としては、例えば、二重管式、多管式、コイル式、プレート式、プレートフィン式、渦巻式、ジャケット式などの方式を挙げることができる。反応槽は、反応室が一つでもよく、仕切板などで分割された二つ以上の反応室から構成されているものでもよいが、高分子量を有するポリ乳酸樹脂を効率的に得ることができるという点で、二つ以上の反応室から構成されているものが好ましい。
【００３４】
溶融重合工程において、反応終了後に、生成したプレポリマーを反応槽から取り出す方法は、特に限定されるものではなく、窒素などの不活性気体による押出により取り出す方法、ギヤポンプなどで取り出す方法などが挙げられる。低粘度であるプレポリマーのハンドリング性の点から、窒素などの不活性気体による押出により取り出す方法が好ましい。
【００３５】
次に結晶化工程について説明する。溶融重合工程によって得られたプレポリマーは、結晶融解エンタルピーが観測されず、非晶状態である。非晶状態でのプレポリマーは、加熱すると融着してしまうため、そのままでは、固相重合を行うことができない。そのため、溶融重合工程終了後かつ固相重合工程開始前にプレポリマーの結晶化処理を行い、結晶化プレポリマーを得る。
【００３６】
結晶化処理の方法は、限定されないが、窒素や空気などの気相中または水やエタノールなどの液相中において結晶化処理温度で熱処理する方法、プレポリマーを溶媒に溶解させ溶液とした後に溶媒を揮発させる方法、プレポリマーを溶媒に接触させる方法、およびプレポリマーが溶融した状態で、せん断および／または圧力を付与する方法などが挙げられる。短時間で目的の結晶融解エンタルピーまで結晶化できるという点で、プレポリマーが溶融した状態で、せん断および／または圧力を付与する方法が好ましい。
【００３７】
プレポリマーが溶融した状態で、せん断および／または圧力を付与する方法としては、プレポリマーを溶融機内で、せん断および／または圧力付与下、滞留させる方法が好ましい。溶融重合工程で得られるプレポリマーを、固化させることなく、溶融した状態で溶融機内に入れ、せん断および／または圧力を付与してもよいし、溶融重合工程で得られるプレポリマーをいったん固化させた後、溶融機内に入れ、再び溶融させて、せん断および／または圧力を付与してもよい。工程を簡略にすることができる点で、溶融重合工程で得られるプレポリマーを、溶融した状態で溶融機内に入れ、せん断および／または圧力を付与することが好ましい。
【００３８】
溶融機は、せん断あるいは圧力を付与することができるものであれば限定されず、重合缶、ニーダー、バンバリーミキサー、単軸押出機、二軸押出機、射出成形機などを用いることができる。好ましくは単軸押出機または二軸押出機である。
【００３９】
結晶化させる際の温度としては、短時間で目的の結晶融解エンタルピーまで結晶化できるという点で７０℃〜１４０℃が好ましく、より好ましくは融点８０℃〜１４０℃、さらに好ましくは９０℃〜１３５℃、特に好ましくは１００℃〜１３０℃である。溶融機の温度は、通常、樹脂が溶融して良好な流動性を発現するために融点＋２０℃以上を設定するが、１４０℃を超える温度で滞留した場合には、結晶が生成しても再融解してしまうため好ましくない。７０℃未満の温度で結晶化を行った場合には、過度に結晶化が進行することで、得られる結晶化プレポリマーの結晶融解エンタルピーが５０Ｊ／ｇを越え、固相重合性が低下するため好ましくない。
【００４０】
また溶融機にプレポリマーを滞留させる時間は、０．５分〜１０分が好ましく、より好ましくは０．５分〜５分、特に好ましくは０．５分〜３分である。滞留時間が０．５分未満の場合には、結晶化が不十分となるため好ましくない。滞留時間が１０分を超える場合には滞留により樹脂の熱分解を生じやすくなるため好ましくない。
【００４１】
滞留時にせん断を付与すると、溶融樹脂の分子が配向する傾向があり、その結果、結晶化を著しく速くすることができるので好ましい。このときのせん断速度は、１０〜４００／秒の範囲が好ましい。せん断速度が１０／秒未満の場合は結晶化速度が遅くなるため好ましくない。一方、せん断速度が４００／秒を超える場合には、せん断発熱により樹脂温度が上昇して熱分解を生じやすくなるため好ましくない。
【００４２】
また、滞留時に圧力を付与すると、溶融樹脂の結晶化が促進され、特に圧力が０．０５〜１０ＭＰａの範囲のときに良好な流動性と結晶性を併せ持つ結晶化プレポリマーを得ることができるため好ましい。圧力が０．０５ＭＰａ未満および１０ＭＰａを超える時には結晶化速度が遅くなるため好ましくない。
【００４３】
さらに、１０〜４００／秒のせん断速度と０．０５〜１０ＭＰａの圧力を同時に満たす場合には結晶化速度がより速くなるため特に好ましい。
【００４４】
前記のように製造された結晶化プレポリマーは、溶融機から吐出後、アンダーウォーターカッターもしくはホットカッターによりペレット化することができる。また吐出後ストランド状にして冷却後、ストランドカッターによりペレット化することもできる。
【００４５】
このように、溶融重合工程終了後のプレポリマーに特定の温度条件下でせん断および／または圧力を付与し、結晶化することで、結晶化速度の遅いプレポリマーでも容易に結晶化プレポリマーを得ることができ、固相重合性に優れる結晶化度の高いペレットを得ることができる。
【００４６】
次に、固相重合工程について説明する。固相重合工程は、結晶化プレポリマーの融点以下の温度で行うことが好ましく、高分子量を有し、色相にも優れるポリ乳酸樹脂を効率的に得ることができるという点で、７０〜１５５℃の温度で行うことが好ましく、８０〜１５５℃の温度で行うことがより好ましく、９０〜１５０℃の温度で行うことがさらに好ましい。中でも固相重合工程の最終温度は１３０〜１５５℃であることが好ましく、１４０〜１５０℃がより好ましい。固相重合温度が７０℃未満の場合、重合活性が不十分であり、固相重合の進行が遅く、生産性が低下するため好ましくない。固相重合温度が１５５℃よりも高い場合、結晶が溶融することで、ペレットが融着しやすく、収率が低下するため好ましくない。
【００４７】
また、固相重合工程の温度条件は、１段階でもよく、２段階以上の多段階でもよいが、短時間で高分子量化しやすく、色相にも優れるという点で、２段階以上の多段階の温度条件とすることが好ましく、反応の進行とともに温度を段階的に上げることがより好ましい。なお、各段階間の温度上昇幅は１５℃以下が好ましく、１０℃以下がより好ましく、５℃以下がさらに好ましい。固相重合を多段階で行う場合、ペレットの融着が生じず、固相重合が効率的に進行し、高分子量体が得られるという点で、少なくとも７０℃〜１４０℃の条件および１４０℃〜１５５℃の条件の２段階を含む条件で連続的に行うことが好ましい。
【００４８】
高分子量および高融点を有し、耐ドローダウン性および耐加水分解性にも優れるポリ乳酸樹脂を効率的に得ることができるという点で、固相重合工程は、１〜１００時間の反応時間で行うことが好ましく、色相にも優れるポリ乳酸樹脂を効率的に得ることができるという点で、３〜８０時間の反応時間で行うことが好ましく、５〜５０時間の反応時間で行うことがより好ましく、１０〜３０時間の反応時間で行うことがさらに好ましい。
【００４９】
また、固相重合工程の温度を多段階の条件で行う場合は、例えば、第１段階として７０〜１４０℃の温度で１〜５０時間、第２段階として１４０〜１５５℃の温度で１〜５０時間で行う方法が挙げられる。短時間で高分子量化しやすく、色相にも優れるという点で、第１段階として７０〜１４０℃の温度で５〜３０時間、第２段階として１４０〜１５０℃の温度で５〜６０時間、第３段階として１５０〜１５５℃の温度で１０〜６０時間で行うことがより好ましい。なお、多段階の温度条件で行う場合であっても、固相重合工程の反応時間の合計は、１〜１００時間である。
【００５０】
なお、固相重合工程の温度条件としては、上記のように各段階で温度を一定に維持する方式の多段階昇温ではなく、連続的に昇温してもよい。例えば、１１０℃から１５０℃まで２０時間かけて、毎時２℃で昇温させた後に１５０℃に維持する方法などが挙げられる。連続的に昇温する場合の昇温速度は毎時１０℃以下であることが好ましい。
【００５１】
固相重合工程の圧力条件は特に限定されることはなく、減圧条件、常圧条件および加圧条件のいずれでもよいが、高分子量を有するポリ乳酸樹脂を効率的に得ることができるという点で、減圧条件または常圧条件であることが好ましい。減圧条件で行う場合には、０．１３〜１３００Ｐａの圧力で行うことが好ましい。また、１〜１０００Ｐａの圧力で行うことが好ましく、１０〜９００Ｐａの圧力で行うことがより好ましく、１００〜８００Ｐａの圧力で行うことがさらに好ましく、５００〜７００Ｐａの圧力で行うことが特に好ましい。また、固相重合工程の圧力は、１段階の条件でもよく、２段階以上の多段階の条件でもよいが、多段階の圧力条件とすることが好ましい。例えば、７００〜１３００Ｐａの圧力で反応を行った後、０．１３〜７００Ｐａの圧力で反応を行う方法などが挙げられる。また、乾燥窒素などの不活性気体気流下で行うことが好ましく、流量としてはプレポリマー１ｋｇあたり０．０１〜２００Ｌ／分が好ましく、０．１〜１５０Ｌ／分がさらに好ましく、０．５〜１００Ｌ／分が特に好ましい。
【００５２】
固相重合工程に用いる結晶化プレポリマーの形状は、特に限定されるものではなく、塊状、フィルム、ペレットおよび粉末などいずれでもよいが、ペレットまたは粉末の形状とすることが好ましい。ペレットとは、例えば最大径が１〜１０ｍｍ程度、特に１．２〜８ｍｍ程度、最も多くの場合１．５〜６ｍｍ程度の、球状、長球状、偏平球、板状、棒状、それらに類似する形状、不定形その他任意の形状のものを言い、別名チップとも呼ぶ。粉末の場合は、効率的に固相重合できるという点で、平均粒子径０．０１〜５ｍｍであることが好ましく、０．１〜１ｍｍであることがより好ましい。ペレットの形状とすることが、固相重合する場合に特に生産性に優れ、効果が高い。
【００５３】
固相重合工程は、回分法でも連続法でもよい。また、反応槽は、撹拌槽型反応槽、ミキサー型反応槽および塔型反応槽などを用いることができ、これらの反応槽は２種以上組み合わせて使用することができる。生産性の点からは連続法で行うことが好ましい。
【００５４】
固相重合工程により得られる本発明のポリ乳酸樹脂は、光学純度（Ｅｂ）が６０〜９４％の範囲であり、溶融加工性に優れるという点で７０〜９２％の範囲であることがより好ましく、成形品の外観に優れるという点で８０〜９２％の範囲であることがさらに好ましく、８４〜９２％の範囲であることが特に好ましい。光学純度が６０％より低い場合、耐加水分解性が低下するため好ましくない。光学純度が９４％より高い場合、溶融加工時の成形温度を高くする必要があり、成形品の外観不良を生じやすいため好ましくない。
【００５５】
なお、光学純度（Ｅｂ）とは、ポリ乳酸樹脂をモノマー単位まで加水分解した後、液体クロマトグラフィーで測定される全乳酸成分中におけるＬ−乳酸含有量ｌとＤ−乳酸含有量ｄから表される下記式（Ａ）で求められる値である。  
【００５６】
Ｅｂ＝|ｌ−ｄ|／（ｌ＋ｄ）×１００（％）  （Ａ）。
【００５７】
ポリ乳酸樹脂が、ポリ−Ｌ−乳酸である場合、Ｄ−乳酸単位を３モル％以上２０モル％以下含有していることが好ましく、４モル％以上１５モル％以下含有していることがより好ましく、４モル％以上１０モル％以下含有していることがさらに好ましく、４モル％以上８モル％以下含有していることが特に好ましい。
【００５８】
ポリ乳酸樹脂が、ポリ−Ｄ−乳酸である場合、Ｌ−乳酸単位を３モル％以上２０モル％以下含有していることが好ましく、４モル％以上１５モル％以下含有していることがより好ましく、４モル％以上１０モル％以下含有していることがさらに好ましく、４モル％以上８モル％以下含有していることが特に好ましい。
【００５９】
また、本発明のポリ乳酸樹脂は、上記の好ましい含有量のＬ−乳酸単位とＤ−乳酸単位からなる共重合体であることが好ましいが、ポリ−Ｌ−乳酸とポリ−Ｄ−乳酸の混合物であってもよい。
【００６０】
本発明のポリ乳酸樹脂の重量平均分子量は、機械物性に優れるという点で１５〜３０万の範囲であることが好ましく、成形性および機械物性に優れるという点で１８〜３０万の範囲であることがより好ましく、成形性および機械物性、耐ドローダウン性に優れるという点で２０〜３０万の範囲であることがさらに好ましい。重量平均分子量が１５万未満である場合、機械物性が低く、耐ドローダウン性も低下するため好ましくない。
【００６１】
本発明のポリ乳酸樹脂は、分子量分布が２．２以上であり、ドローダウン抑制の点から２．４以上であることが好ましく、２．６以上であることがより好ましく、２．８以上であることがさらに好ましい。分子量分布の上限は限定されないが、溶融加工性および生産性に優れるという点で、５以下であることが好ましく、４以下であることがより好ましい。分子量分布が上記の範囲にあることにより、耐ドローダウン性および耐加水分解性に優れるポリ乳酸樹脂を得ることができるため好ましい。なお、重量平均分子量、数平均分子量とは溶媒としてヘキサフルオロイソプロパノールを用いたゲルパーミエーションクロマトグラフィー（ＧＰＣ）測定による標準ポリメチルメタクリレート換算の重量平均分子量、数平均分子量の値であり、分子量分布とは数平均分子量に対する重量平均分子量の比である。
【００６２】
本発明においては、前記のような特定の光学純度（Ｅａ）、重量平均分子量および結晶融解エンタルピー（ΔＨｍａ）を有する結晶化プレポリマーを固相重合することにより、上記のような好ましい範囲の光学純度（Ｅｂ）、重量平均分子量および分子量分布を有するポリ乳酸樹脂を得ることができる。
【００６３】
ポリ乳酸樹脂は、溶融加工性に優れ、成形品の外観が良好となるという点で、示差走査型熱量計を用い、昇温速度２０℃／分で３０℃から２００℃まで昇温したときの１ｓｔＲｕｎで観測される、融点が１５０〜１９０℃の範囲であることが好ましく、１６０〜１８０℃の範囲であることがより好ましい。ポリ乳酸樹脂の融点が１５０℃未満の場合、固相重合時に一部結晶が溶融し、ペレットが融着しやすく、収率が低下するため好ましくない。ポリ乳酸樹脂の融点が１９０℃を越える場合、溶融加工時の成形温度を高くする必要があり、成形品の外観不良を生じやすいため好ましくない。
【００６４】
ポリ乳酸樹脂は、耐加水分解性に優れるという点で、示差走査型熱量計を用い、昇温速度２０℃／分で３０℃から２００℃まで昇温したときの１ｓｔＲｕｎで観測される、結晶融解エンタルピー（ΔＨｍｂ）が６０〜９８Ｊ／ｇの範囲であることが好ましく、６５〜９０Ｊ／ｇの範囲であることがより好ましい。ΔＨｍｂが６０Ｊ／ｇ未満である場合、耐加水分解性に劣るため好ましくない。上記融点とΔＨｍｂの範囲のポリ乳酸樹脂とすることで、光学純度の低いポリ乳酸樹脂においても、高分子量を有し、耐加水分解性および溶融加工性に優れるポリ乳酸樹脂を得ることができる。
【００６５】
なお、結晶融解エンタルピー（ΔＨｍｂ）を測定する具体的方法としては、ＰＥＲＫＩＮ  ＥＬＭＥＲ社製示差走査型熱量計（ＤＳＣ７）を用い、試料１０ｍｇを窒素雰囲気下中、昇温速度２０℃／分で３０℃から２００℃まで昇温したときの１ｓｔＲｕｎで観測される、ポリ乳酸樹脂の結晶融解温度である融点をＴｍ、結晶融解エンタルピーをΔＨｍｂとした。
【００６６】
ポリ乳酸樹脂は、高い耐加水分解性および溶融加工性が得られるという点で、式（２）を満たすことが好ましく、式（６）を満たすことがより好ましくは、式（７）を満たすことがさらに好ましい。
（ΔＨｍｂ−ΔＨｍｃ）＞５０（Ｊ／ｇ）（２）
（ΔＨｍｂ−ΔＨｍｃ）＞６０（Ｊ／ｇ）（６）
（ΔＨｍｂ−ΔＨｍｃ）＞７０（Ｊ／ｇ）（７）
なお、示差走査型熱量計により試料を３０℃から速度２０℃／ｍｉｎで２００℃まで昇温し、２００℃で５分間保持した後、２００℃から速度２０℃／ｍｉｎで３０℃まで降温し、３０℃で１分間保持した後、さらに３０℃から速度２０℃／ｍｉｎで２００℃まで昇温したときの２ｎｄＲｕｎで観測される、ポリ乳酸樹脂の結晶融解エンタルピーをΔＨｍｃとした。
【００６７】
また、発明者らは、ポリ乳酸樹脂の結晶融解エンタルピー（ΔＨｍｂ）の好ましい範囲が、ポリ乳酸樹脂の光学純度（Ｅｂ（％））によって影響を受けることを見出した。すなわち、結晶融解エンタルピー（ΔＨｍｂ）と光学純度（Ｅｂ（％））の関係が、式（３）を満たすことが好ましく、結晶性に優れるという点で式（８）を満たすことがより好ましく、耐加水分解性に優れるという点で式（９）を満たすことがさらに好ましい。
ΔＨｍｂ（Ｊ／ｇ）＋０．２５（１００−Ｅｂ（％））≧６０（３）
ΔＨｍｂ（Ｊ／ｇ）＋０．２５（１００−Ｅｂ（％））≧６５（８）
ΔＨｍｂ（Ｊ／ｇ）＋０．２５（１００−Ｅｂ（％））≧７０（９）。
【００６８】
熱安定性に優れるポリ乳酸樹脂を得るために、溶融重合工程開始時、溶融重合工程中または固相重合終了後において、安定剤を添加することが好ましい。
【００６９】
安定剤としては、酸化数が＋５未満の硫黄を有する硫黄含有化合物、リン化合物、芳香族ケトン化合物、芳香族環を有する炭化水素化合物、脂肪族ジカルボン酸、脂肪族ジオール、脂環式炭化水素化合物、ヒンダードフェノール類、ビタミン類、トリアゾール類、ヒドラジン誘導体などが挙げられ、これらの複数を用いてもよい。中でも、酸化数が＋５未満の硫黄を有する硫黄含有化合物、リン化合物、芳香族ケトン化合物、芳香族環を有する炭化水素化合物、脂肪族ジカルボン酸、脂肪族ジオールおよび脂環式炭化水素化合物から選ばれる少なくとも１種を含むことが好ましい。酸化数が＋５未満の硫黄を有する硫黄含有化合物としては、ジフェニルスルホン、亜硫酸、亜硫酸ナトリウム、硫黄、住友化学工業（株）製“スミライザー（登録商標）”ＴＰＤ（ペンタエリスリトールテトラキス(β−ラウリル−チオ−プロピオネート)）が好ましい。リン化合物のうち、無機リン化合物としてはリン酸化合物または亜リン酸化合物が好ましい。有機リン化合物としてはホスフェート化合物またはホスファイト化合物が好ましい。好ましい具体例としては、無機リン化合物としてはリン酸、亜リン酸、リン酸ナトリウム、亜リン酸ナトリウムであり、有機リン化合物としては（株）ＡＤＥＫＡ製“アデカスタブ（登録商標）”ＡＸ−７１（ジオクタデシルホスフェート）、ＰＥＰ−８（ジステアリルペンタエリスリトールジホスファイト）、ＰＥＰ−３６（サイクリックネオペンタテトライルビス（２，６−ｔ−ブチル−４−メチルフェニル）ホスファイト）、ＨＰ−１０（２，２’−メチレンビス（４，６−ジ−t−ブチル−１−フェニルオキシ）（２−エチルヘキシルオキシ）ホスホラス）、ＰＥＰ−２４Ｇ（ビス(２，４−ジ−t−ブチルフェニル)ペンタエリスリトールジフォスファイト）、３０１０（亜リン酸トリイソデシル）、ＴＰＰ（亜リン酸トリフェニル）、チバ・スペシャルティ・ケミカルズ（株）製“イルガフォス（登録商標）”１６８（トリス（２，４−ジ−t−ブチルフェニル）ホスファイト）、三光（株）製ＨＣＡ（９，１０−ジハイドロ−９−オキサ−１０−フォスファフェナントレン−１０−オキサイド）である。中でも芳香族環を構成する炭素原子にリン原子が直接結合しているリン化合物が好ましく、三光（株）製ＨＣＡ（９，１０−ジハイドロ−９−オキサ−１０−フォスファフェナントレン−１０−オキサイド）が特に好ましい。芳香族ケトン化合物として特に好ましいのは１，４−ジベンゾイルベンゼン、ベンゾフェノンである。芳香族環を有する炭化水素化合物としてはトリフェニルメタン、脂肪族ジカルボン酸としてはシュウ酸、脂肪族ジオールとしてはヘキサンジオール、脂環式炭化水素化合物としては１，２−ジメチルシクロヘキサンが特に好ましい。
【００７０】
安定剤の添加量は、特に限定されないが、熱安定性に優れるという点で、ポリ乳酸樹脂１００重量部に対して、０．００１〜２重量部であることが好ましく、０．０１〜１重量部であることがより好ましく、０．０５〜０．５重量部であることがさらに好ましく、０．０８〜０．３重量部であることが最も好ましい。安定剤の添加時期は、特に限定されず、溶融重合工程および固相重合工程のそれぞれの開始前および終了後のいずれでもよい。高分子量のポリ乳酸樹脂を得ることができるという点で、溶融重合工程において、添加することが好ましい。
【００７１】
また、熱安定性に優れるポリ乳酸樹脂を得ることができるという点で、固相重合工程の終了後に安定剤を添加することも好ましい。その場合、安定剤を添加する方法は、特に限定されず、ポリ乳酸樹脂と安定剤を溶融混練する方法や、安定剤を溶媒に溶解させて混合した後、溶媒を除去する方法等を挙げることができる。効率的に製造することができるという点で、ポリ乳酸樹脂と安定剤を溶融混練する方法が好ましい。なお、溶融混練する方法としては、回分法でも連続法でもよく、装置としては、単軸押出機、二軸押出機、多軸押出機、プラストミル、ニーダーおよび減圧装置付き撹拌型反応器などを用いることができる。効率的に均一に混練することができるという点で、単軸押出機または二軸押出機を用いることが好ましい。安定剤を添加する温度は、１６０〜２００℃の温度が好ましく、機械物性に優れるという点で、１７０〜１９０℃の温度がより好ましい。安定剤を添加する圧力は、減圧、常圧および加圧のいずれでもよく、溶融混練時に発生ガスを除去できるという点で、減圧とすることが好ましい。溶融混練時の雰囲気条件としては、大気雰囲気下または窒素などの不活性気体雰囲気下のいずれでもよいが、溶融混練時に発生するガス量を低減できるという点で、不活性気体雰囲気下で行うことが好ましい。
【００７２】
溶媒中で混合する場合には、ポリマーおよびモノマーを溶解する溶媒を用いる。溶媒としては、たとえば、クロロホルム、塩化メチレンおよびアセトニトリルなどを用いることができる。混合後に溶媒を除去する必要がある場合に溶媒を除去する方法としては、特に限定されるものではなく、例えば、室温で溶媒を揮発させる方法および減圧下で溶媒の沸点以上の温度で溶媒を揮発させる方法などを用いることができる。
【００７３】
本発明のポリ乳酸樹脂には、本発明の特徴を損なわない範囲で充填材や、その他の添加剤を添加することができる。充填材としては、特に限定されず、繊維状、板状、粉末状、粒状などのいずれの充填剤も使用することができる。充填剤の具体例としては、ガラス繊維、炭素繊維、チタン酸カリウィスカ、酸化亜鉛ウィスカ、炭酸カルシウムウィスカ、ワラステナイトウィスカ、硼酸アルミウィスカ、アラミド繊維、アルミナ繊維、炭化珪素繊維、セラミック繊維、アスベスト繊維、石コウ繊維、金属繊維などの繊維状充填材；あるいはタルク、ワラステナイト、ゼオライト、セリサイト、マイカ、カオリン、クレイ、パイロフィライト、ベントナイト、アスベスト、アルミナシリケートなどの珪酸塩；酸化珪素、酸化マグネシウム、アルミナ、酸化ジルコニウム、酸化チタン、酸化鉄などの金属酸化物；炭酸カルシウム、炭酸マグネシウム、ドロマイトなどの炭酸塩、硫酸カルシウム、硫酸バリウムなどの金属硫酸塩；ガラスビーズ、セラミックビ−ズ、窒化ホウ素、炭化珪素、燐酸カルシウム、水酸化カルシウム、水酸化マグネシウム、水酸化アルミニウムなどの金属水酸化物；ガラスフレーク、ガラス粉、カーボンブラックおよびシリカ、黒鉛などの非繊維状充填材；およびモンモリロナイト、バイデライト、ノントロナイト、サポナイト、ヘクトライト、ソーコナイトなどのスメクタイト系粘土鉱物；バーミキュライト、ハロイサイト、カネマイト、ケニヤイト、燐酸ジルコニウム、燐酸チタニウムなどの各種粘土鉱物；Ｌｉ型フッ素テニオライト、Ｎａ型フッ素テニオライト、Ｎａ型四珪素フッ素雲母、Ｌｉ型四珪素フッ素雲母等の膨潤性雲母に代表される層状珪酸塩などが用いられる。
【００７４】
その他の添加剤としては、酸化防止剤（たとえばリン系酸化防止剤、ヒンダードフェノール系酸化防止剤）、紫外線吸収剤（たとえばレゾルシノール、サリシレート）、着色防止剤（亜リン酸塩、次亜リン酸塩など）、滑剤および離型剤（ステアリン酸、モンタン酸およびその金属塩、そのエステル、そのハーフエステル、ステアリルアルコール、ステアラミドおよびポリエチレンワックスなど）、着色剤（染料、顔料など）、導電剤あるいは着色剤としてカーボンブラック、結晶核剤、可塑剤、難燃剤（臭素系難燃剤、燐系難燃剤、赤燐、シリコーン系難燃剤など）、難燃助剤、および帯電防止剤などが挙げられる。
【００７５】
また、本発明のポリ乳酸樹脂には、本発明の目的を損なわない範囲で、他の樹脂を混合することができる。他の樹脂としては、例えば、ポリエチレン、ポリプロピレン、アクリル樹脂、スチレン樹脂、ポリアミド、ポリフェニレンサルファイド樹脂、ポリカーボネート樹脂、ポリエーテルエーテルケトン樹脂、ポリエステル、ポリスルホン、ポリフェニレンオキサイド、ポリアセタール、ポリイミド、ポリエーテルイミドなどの熱可塑性樹脂；フェノール樹脂、メラミン樹脂、ポリエステル樹脂、シリコーン樹脂、エポキシ樹脂などの熱硬化性樹脂；またはエチレン／グリシジルメタクリレート共重合体、ポリエステルエラストマー、ポリアミドエラストマー、エチレン／プロピレンターポリマー、エチレン／ブテン−１共重合体などの軟質熱可塑性樹脂などから選ばれる少なくとも１種以上を用いることができる。
【００７６】
本発明の製造方法により得られるポリ乳酸樹脂組成物は、成形品などに加工する際に、いったん熱溶融させて固化した後も、高分子量を有し、溶融加工時の耐ドローダウン性に優れるポリ乳酸樹脂を形成しやすい。
【００７７】
本発明のポリ乳酸樹脂組成物は、成形品として広く用いることができる。成形品としては、例えば、フィルム、シート、繊維・布、不織布、射出成形品、押出成形品、真空圧空成形品、ブロー成形品、および他の材料との複合体などが挙げられ、これらの成形品は、農業用資材、園芸用資材、漁業用資材、土木・建築用資材、文具、医療用品、自動車用部品、電気・電子部品またはその他の用途として有用である。本発明のポリ乳酸樹脂組成物は、フィルムやシートに加工することに特に適している。
【実施例】
【００７８】
以下、実施例により本発明を具体的に説明する。ここで、実施例中の部数は、重量部を示す。【００７９】
（１）重量平均分子量、数平均分子量、分子量分布
プレポリマーおよびポリ乳酸樹脂を、ゲルパーミエーションクロマトグラフィー（ＧＰＣ）により測定し、標準ポリメチルメタクリレート換算の重量平均分子量および数平均分子量の値を求めた。分子量分布は、数平均分子量に対する重量平均分子量の比で表される値である。ＧＰＣの測定は、検出器にＷＡＴＥＲＳ社示差屈折計ＷＡＴＥＲＳ４１０を用い、ポンプにＭＯＤＥＬ５１０高速液体クロマトグラフィーを用い、カラムにＳｈｏｄｅｘ  ＧＰＣ  ＨＦＩＰ−８０６ＭとＳｈｏｄｅｘ  ＧＰＣ  ＨＦＩＰ−ＬＧを直列に接続したものを用いて行った。測定条件は、流速０．５ｍＬ／ｍｉｎとし、溶媒としてヘキサフルオロイソプロパノールを用い、測定サンプルとして試料濃度１ｍｇ／ｍＬの溶液を０．１ｍＬ注入して行った。【００８０】
（２）光学純度（Ｅ）
プレポリマーおよびポリ乳酸樹脂の光学純度は、以下のようにして求めた。測定試料は、１Ｎ水酸化ナトリウム水溶液／メタノール混合溶媒下で６０℃５時間加水分解した。得られたモノマー溶液を１Ｎ塩酸で中和し、０．５ｇ／Ｌ硫酸銅水溶液で希釈し、試料濃度０．４ｍｇ／ｍＬの溶液を得た。得られた溶液を、光学分割カラムを取り付けた高速液体クロマトグラフィー（ＨＰＬＣ）により測定して得られたＬ−乳酸含有量ｌとＤ−乳酸含有量ｄから、下記式（Ａ）で表される光学純度（Ｅ）を求めた。【００８１】
Ｅ＝|ｌ−ｄ|／（ｌ＋ｄ）×１００（％）  （Ａ）
ＨＰＬＣの測定は、島津社製超高速ＬＣ  Ｎｅｘｅｒａを用い、光学分割カラムに住化分析センター社製スミキラルＯＡ−６１００を用いて行った。測定条件は、流速０．５ｍＬ／ｍｉｎとし、移動相溶媒として０．５ｇ／Ｌ硫酸銅水溶液を用い、サンプラー洗浄用溶媒として超純水を用いた。【００８２】
（３）固相重合性
固相重合により得られたポリ乳酸樹脂の重量平均分子量を前記（１）の方法で測定した。重量平均分子量が１５万以上である場合をＡ、１５万未満である場合をＢと判定した。【００８３】
（４）ペレットの融着性
固相重合により得られたポリ乳酸樹脂ペレットの状態を目視で確認した。固相重合後に融着しなかった場合をＡ、融着した場合をＢと判定した。【００８４】
（５）熱特性
プレポリマーおよびポリ乳酸樹脂の熱特性をＰＥＲＫＩＮ  ＥＬＭＥＲ社製示差走査型熱量計（ＤＳＣ７）を用いて測定した。試料１０ｍｇを窒素雰囲気下中、３０℃から速度２０℃／ｍｉｎで２００℃まで昇温したときの結晶化プレポリマーの結晶融解エンタルピーをΔＨｍａとした。また、同様にして測定したポリ乳酸樹脂の結晶融解温度をＴｍ、結晶融解エンタルピーをΔＨｍｂとした。結晶融解エンタルピーをΔＨｍｂを測定した後、さらに続けて、２００℃で５分間保持し、２００℃から速度２０℃／ｍｉｎで３０℃まで降温後、さらに３０℃から速度２０℃／ｍｉｎで２００℃まで昇温したときのポリ乳酸樹脂の結晶融解エンタルピーをΔＨｍｃとした。【００８５】
（６）耐加水分解性
エスペック社製恒温恒湿槽により、固相重合後のポリ乳酸樹脂５０ｍｇを温度６０℃、相対湿度９５％の条件で２４時間湿熱処理を行い、処理前後のポリ乳酸樹脂の重量平均分子量を前記（１）の方法で測定した。処理前のポリ乳酸樹脂の重量平均分子量を基準とした処理後のポリ乳酸樹脂の重量平均分子量保持率が、９５％以上である場合をＡ、９５％未満〜８５％以上である場合をＢ、８５％未満〜７５％以上である場合をＣ、７５％未満である場合をＤと判定した。【００８６】
（７）成形性１
ポリ乳酸樹脂を、ダイス幅１００ｍｍおよびリップ幅１ｍｍのＴダイ、冷却ロールとして、表面温度５０℃の第１ロール、表面温度６０℃の第２ロール、表面温度４０℃の第３ロールを装備した単軸押出機（３０ｍｍφ）を用いて、シリンダー温度２１０℃、スクリュー回転数８０ｒｐｍ、Ｔダイ温度２１０℃、押出速度１ｍ／分、引取速度１ｍ／分にて押出成形することにより、シートを作成した。得られたシートについて表面が平滑な場合をＡ、表面に凹凸がある場合をＢ、表面に凹凸があり、かつ破れがある場合をＣと判定した。【００８７】
（８）耐ドローダウン性
（７）により得られたシートを、真空成形機を用いて、加熱温度１００℃、加熱時間６０秒の条件で加熱した後、該シートを金型温度４０℃の金型に密着させると同時に金型内を減圧することにより、内径６ｃｍ、深さ１０ｃｍの円柱状の容器を得た。このとき、シートがほとんどドローダウンしない場合をＡ、若干ドローダウンするが成形できる場合をＢ、ドローダウンするがかろうじて成形ができる場合をＣ、ドローダウンして成形が不可の場合をＤと判定した。【００８８】
（９）成形性２
所定のポリ乳酸樹脂を、ダイス幅３００ｍｍおよびリップ幅０．５ｍｍのＴダイ、冷却ロールとして、表面温度５０℃の第１ロール、表面温度６０℃の第２ロール、表面温度４０℃の第３ロールを装備した単軸押出機（５７ｍｍφ）を用いて、スクリュー回転数８０ｒｐｍ、所定の成形温度（シリンダー温度、Ｔダイ温度）、押出速度１ｍ／分、引取速度１ｍ／分にて押出成形することにより、シートを作成した。このとき、シートが得られた場合をＡ、シートが得られなかった場合をＢと判定した。【００８９】
（１０）成形品外観
（９）により得られたシートの外観が良好な場合をＡ、シワが見られた場合をＢと判定した。【００９０】
（製造例１）
撹拌装置および還流装置のついた反応容器中に、９０％Ｌ−乳酸水溶液９７部と９０％Ｄ−乳酸水溶液３部を入れ、反応容器の温度を１５０℃にした後、徐々に系内を減圧して圧力を８００Ｐａとし、水を除去しながら３．５時間反応させた。その後、触媒として酢酸錫（ＩＩ）０．０８部およびメタンスルホン酸０．２２部を添加し、温度１７０℃、圧力４００Ｐａで６時間重合反応させ、Ｍｗ２３，０００、光学純度９２％のプレポリマー（Ａ−１）を得た。【００９１】
（製造例２）
用いる乳酸水溶液を９０％Ｌ−乳酸水溶液９５部と９０％Ｄ−乳酸水溶液５部に変更する以外は製造例１と同様に行い、Ｍｗ２１，０００、光学純度８８％のプレポリマー（Ａ−２）を得た。【００９２】
（製造例３）
脱水後の重合温度を２００℃、重合時間を１５時間に変更する以外は製造例１と同様に行い、Ｍｗ４２，０００、光学純度８２％のプレポリマー（Ａ−３）を得た。【００９３】
（製造例４）
脱水後の重合温度を２００℃、重合時間を２５時間に変更する以外は製造例１と同様に行い、Ｍｗ６５，０００、光学純度７６％のプレポリマー（Ａ−４）を得た。【００９４】
（製造例５）
用いる乳酸水溶液を９０％Ｌ−乳酸水溶液８８部と９０％Ｄ−乳酸水溶液１１部に変更し、脱水後の重合時間を２時間に変更する以外は製造例１と同様に行い、Ｍｗ３，０００、光学純度７６％のプレポリマー（Ａ−５）を得た。【００９５】
（製造例６）
用いる乳酸水溶液を９０％Ｌ−乳酸水溶液９３部と９０％Ｄ−乳酸水溶液７部に変更し、脱水後の重合時間を６０時間とする以外は製造例１と同様に行い、Ｍｗ１０４，０００、光学純度８２％のプレポリマー（Ａ−６）を得た。【００９６】
（製造例７）
用いる乳酸水溶液を９０％Ｌ−乳酸水溶液１００部に変更する以外は製造例１と同様に行い、Ｍｗ２０，０００、光学純度９８％のプレポリマー（Ａ−７）を得た。【００９７】
（製造例８）
用いる乳酸水溶液を９０％Ｌ−乳酸水溶液７８部と９０％Ｄ−乳酸水溶液２２部に変更する以外は製造例１と同様に行い、Ｍｗ２５，０００、光学純度５４％のプレポリマー（Ａ−８）を得た。【００９８】
（実施例１）
製造例１により得られたプレポリマーを、日本製鋼所社製ＴＥＸ３０型２軸押出機（Ｌ／Ｄ＝４５．５）を用いて結晶化した。押出機の樹脂供給口よりＬ／Ｄ＝１０の部分に温度１６０℃に設定した可塑化部分を設け、可塑化部分よりＬ／Ｄ＝３５．５の部分に表１記載の温度に設定した結晶化部分を設けた。なお、結晶化部分のスクリューエレメントには複数のニーディングディスクを組み合わせて、Ｌ／Ｄ＝４の長さとしたニーディングブロックを２箇所設けてせん断を付与できるスクリューとした。【００９９】
押出機の樹脂供給口に、プレポリマーを供給し、表１に記載の条件で結晶化を行った後、押出機の吐出孔からストランド状に吐出された結晶化プレポリマーを冷却した後、ストランドカッターによりペレット化した。得られた結晶化プレポリマーのペレットの重量平均分子量、光学純度および結晶融解エンタルピーは表１に示すとおりである。続いて、得られた結晶化プレポリマーのペレットを５０Ｐａの圧力下、１１０℃から１５０℃まで２０時間で連続的に昇温させ（昇温速度毎時２℃）、１５０℃で４０時間固相重合を行った。得られたポリ乳酸樹脂の重量平均分子量を表１に示す。【０１００】
【表１】
0005874642.tif 000002
【０１０１】
（実施例２〜８、比較例１〜７）
用いるプレポリマーと結晶化条件および固相重合条件を表１と表２に示すようにした以外は、実施例１と同様に行った。表１と表２に記載の通り、比較例１では、プレポリマーの重量平均分子量が低すぎるため、固相重合が十分に進行しなかった。比較例２では、プレポリマーの重量平均分子量が高すぎるため、固相重合が十分進行しなかった。比較例３では、プレポリマーの光学純度が高すぎることで、固相重合が十分に進行しなかった。比較例４では、プレポリマーの光学純度が低すぎることで、せん断を加えても結晶化せず、ほとんど固相重合が進行しなかった。比較例５では、結晶化工程においてプレポリマーにかかるせん断が弱く、結晶化プレポリマーの結晶融解エンタルピー（ΔＨｍａ）が４Ｊ／ｇ未満と十分結晶化しなかったために、低い固相重合性となった。比較例６および比較例７では、結晶化プレポリマーの結晶融解エンタルピー（ΔＨｍａ）が５０Ｊ／ｇを越えたため、分子拘束により分子量が頭打ちし、低い固相重合性であった。また、実施例１と実施例５を比較すると、結晶融解エンタルピー（ΔＨｍａ）がより好ましい様態である実施例１の方が高い固相重合性を示した。【０１０２】
【表２】
0005874642.tif 000003
【０１０３】
（実施例９〜１６、比較例８〜１４）
実施例１〜８および比較例１〜７で得られたポリ乳酸樹脂について、前記のようにして、分子量、光学純度、熱特性、耐加水分解性、成形性および耐ドローダウン性を測定した。結果を表３および表４に示す。表３および表４に示すように、実施例９〜１６については、いずれも高い耐加水分解性、成形性および耐ドローダウン性が観察されるのに対して、比較例８〜１４については、十分な特性が得られなかった。実施例が優れていることは明らかである。【０１０４】
【表３】
0005874642.tif 000004
【０１０５】
【表４】
0005874642.tif 000005
【０１０６】
（比較例１５）
撹拌装置および還流装置のついた反応容器中に、光学純度９２％のＬ−ラクチドを５０部入れ、窒素雰囲気下、１２０℃で均一に溶解させた後、温度を１５０℃にし、オクチル酸スズ（ＩＩ）０．０２部を添加して２時間反応させることにより、ポリ−Ｌ−乳酸を得た。得られたポリ乳酸樹脂について、前記のようにして、分子量、光学純度、熱特性、耐加水分解性、成形性および耐ドローダウン性を測定した。結果を表５に示す。【０１０７】
【表５】
0005874642.tif 000006
【０１０８】
（比較例１６、１７）
用いるラクチドの光学純度を比較例１６では７６％に、比較例１７では９７％にした以外は、比較例１５と同様に行った。結果を表５に示す。【０１０９】
表５に記載の通り、比較例１５〜１７では、開環重合によりポリ乳酸樹脂を得た。得られたポリ乳酸樹脂の重量平均分子量は大きかったが、分子量分布は、２．２より小さかった。これらのポリ乳酸樹脂は、耐ドローダウン性に劣り、かつ、耐加水分解性にも劣った。【０１１０】
（実施例１７）
実施例１で得られたポリ乳酸樹脂１００重量部に、安定剤としてステアリルアシッドホスフェート０．２重量部を混合し、２軸押出機を用いて１９０℃で溶融混練を行った。得られた安定剤を含むポリ乳酸樹脂を１８０℃で溶融し、前記（成形性２）の記載に従って成形加工した結果を表６に示す。【０１１１】
【表６】
0005874642.tif 000007
【０１１２】
（比較例１８、１９）
使用するポリ乳酸樹脂および成形加工温度を表６に示すようにした以外は、実施例１７と同様に行った。結果を表６に示す。表６に記載の通り、実施例１７では、成形温度が低いことで、ガスの発生はほとんどなく、さらに得られた成形品は、ドローダウンに起因するシワもなく、外観良好であった。比較例１８では、ポリ乳酸樹脂の結晶性が高いため成形温度１８０℃では十分溶融せず、成形加工できなかった。比較例１９では、成形温度２００℃とすることで成形品を得ることできたが、温度が高いことによりシワなどの外観不良が見られた。
【産業上の利用可能性】
【０１１３】
本発明によれば、溶融加工時の成形性に優れ、溶融加工時の耐ドローダウン性に優れ、さらに耐加水分解性に優れるポリ乳酸樹脂を得ることができる。